(57)【特許請求の範囲】
【請求項１】
酸価５０〜２５０ｍｇＫＯＨ／ｇのベースポリマー（ａ）、エチレン性不飽和化合物（ｂ）（但し、１分子中にエチレン性不飽和基を１個以上含有するカルボキシル基含有アクリルウレタン系樹脂を除く。）、光重合開始剤（ｃ）及びカルボン酸変性ポリカプロラクトンジオール化合物（ｄ）を含有してなることを特徴とする感光性樹脂組成物。
【請求項２】
カルボン酸変性ポリカプロラクトンジオール化合物（ｄ）がカルボキシル基含有ジオール化合物にε-カプロラクトンを開環付加反応させることにより得られた化合物であることを特徴とする請求項１記載の感光性樹脂組成物。
【請求項３】
カルボン酸変性ポリカプロラクトンジオール化合物（ｄ）の含有量がベースポリマー（ａ）１００重量部に対して、０．５〜３０重量部であることを特徴とする請求項１あるいは２記載の感光性樹脂組成物。
【請求項４】
光重合開始剤（ｃ）が、２，２’−ビス（ｏ−クロロフェニル）−４，５，４’，５’−テトラフェニル−１，２’−ビイミダゾールであることを特徴とする請求項１〜３いずれか記載の感光性樹脂組成物。
【請求項５】
更に光発色染料（ｅ）を含有することを特徴とする請求項１〜４いずれか記載の感光性樹脂組成物。
【請求項６】
プラズマディスプレイパネル形成用基材上で電極形成時のパターン形成に用いることを特徴とする請求項１〜５いずれか記載の感光性樹脂組成物。
【請求項７】
請求項１〜６いずれか記載の感光性樹脂組成物をベースフィルムに積層してなることを特徴とするフォトレジストフィルム。
【発明の詳細な説明】
【０００１】
【発明の属する技術分野】
本発明は、レジスト剥離性に非常に優れた感光性樹脂組成物および該組成物を用いたフォトレジストフィルムに関し、特にプラズマディスプレイパネル（ＰＤＰ）等の形成用のガラス基材上にパターン形成を行うときに有用な感光性樹脂組成物およびそのフォトレジストフィルムに関するものである。
【０００２】
【従来の技術】
ポリエステルフィルム等のベースフィルム上に感光性樹脂組成物を層状に塗布乾燥成層し、その上からポリオレフィンフィルム、ポリエチレンフィルム、ポリエステルフィルム、ポリビニルアルコールフィルム等の保護フィルムを積層した３層ラミネートフィルムは、一般にフォトレジストフィルム或いはドライフィルムレジスト（ＤＦＲ）と称され、プリント配線板の製造用、金属の精密加工用等に広く利用されている。
【０００３】
その使用にあたっては、まずフォトレジストフィルム或いはドライフィルムレジスト（ＤＦＲ）からベースフィルムまたは保護フィルムのうち接着力の小さいほうの一方のフィルムを剥離除去して、感光性樹脂組成物層の側を銅張基板の銅面表面に貼り付けた後、パターンマスクを他方のフィルム上に当接させた状態で露光し（当該他方のフィルムを剥離除去してから露光する場合もある）、次いでその他方のフィルムを剥離除去して現像に供する。露光後の現像方式としては、溶剤現像型のものと希アルカリ現像型のものとがある。
【０００４】
ＤＦＲのほか、該基材面に直接感光性樹脂組成物を塗布成層し、その上にポリエステルフィルム等のフィルム積層し、それを介してパターンマスクを密着させ、露光を行う方法も良く知られている。
上記ＤＦＲに関しては、近年、パターンの高密度化に伴い形成パターンの高解像度が要求されるようになってきており、例えば、特開平７−２４８６２１号公報に、酸価が１００〜２００ｍｇ／ＫＯＨ，分子量３〜１２万のベースポリマ−（Ａ）、エチレン性不飽和化合物（Ｂ）、Ｐ，Ｐ’−ビス（ジアルキルアミノ）ベンゾフェノン（Ｃ）、ヘキサアリールビイミダゾール（Ｄ）、ロイコ染料（Ｅ）をそれぞれ特定量含有してなる高解像度の性能をもつ感光性樹脂組成物が、又、特開２０００−１０２７２号公報に、重量平均分子量４万未満のベースポリマー（ａ）１００重量部に対して、エチレン性不飽和化合物（ｂ）を３０重量部以上９０重量部未満、光重合開始剤（ｃ）を０．１〜３０重量部、及びヒドロキシ脂肪酸又はその誘導体（ｄ）を含有してなる感光性樹脂組成物がそれぞれ開示されている。
【０００５】
【発明が解決しようとする課題】
しかし、プリント配線板製造以外にガラス基板上にＩＴＯ等の回路形成（特にＰＤＰの電極形成）を必要とする用途分野を中心に、解像度が良好であるだけではなく、基板に影響を与えない緩和な条件、例えば温度２０〜４０℃程度の低温でしかも水酸化ナトリウム水溶液の濃度が０．５〜２重量％程度の低濃度でも、レジストの剥離が良好に行えるものが望まれており、上記特開平７−２４８６２１号や特開２０００−１０２７２号公報開示技術では解像度の点では満足できるものの、穏和な条件でのレジストの剥離性の向上はまだ不充分でしかも現像密着力がすこし劣る傾向があった。
【０００６】
【問題を解決するための手段】
そこで本発明者は、形成パターンの解像度、レジスト剥離性及び現像密着力のいずれもがバランス良く保たれた感光性樹脂組成物を探索した結果、酸価５０〜２５０ｍｇＫＯＨ／ｇのベースポリマー（ａ）、エチレン性不飽和化合物（ｂ）（但し、１分子中にエチレン性不飽和基を１個以上含有するカルボキシル基含有アクリルウレタン系樹脂を除く。）、光重合開始剤（ｃ）及びカルボン酸変性ポリカプロラクトンジオール化合物（ｄ）を含有してなる感光性樹脂組成物が目的を達成できることを見いだし本発明を完成するに至った。
【０００７】
【発明の実施の形態】
以下に、本発明を詳細に述べる。
本発明で使用するベースポリマー（ａ）としては、酸価が５０〜２５０ｍｇＫＯＨ／ｇであることが必要で、好ましくは１００〜２００ｍｇＫＯＨ／ｇであり、更には１２０〜１７０ｍｇＫＯＨ／ｇである。酸価が５０ｍｇＫＯＨ／ｇ未満では、現像性が不足する場合があり、２５０ｍｇＫＯＨ／ｇを越えると耐現像液性が低下するので好ましくない。また、（ａ）の重量平均分子量としては１０，０００〜３００，０００が好ましく、更には３０，０００〜１５０，０００、特に３０，０００〜１２０，０００である。かかる重量平均分子量が１０，０００未満では流動性が高くなりすぎ、本発明の感光性樹脂組成物をＤＦＲ状として基板にラミネートする時に皺が入り易く、また３００，０００を越えると露光後の現像性の低下に伴う解像力の低下が起こり好ましくない。
【０００８】
かかる酸価のベースポリマー（ａ）の具体的な樹脂としては、アクリル系樹脂、ポリエステル系樹脂等が用いられ、その中でもアクリル系樹脂が好ましい。アクリル系樹脂としてはカルボキシル基含有、必要に応じて更にアセトアセチル基を含有するアクリル系樹脂等が挙げられるが、特に、（メタ）アクリレートを主成分とし、エチレン性不飽和カルボン酸や他の共重合可能なモノマーを共重合したカルボキシル基含有のアクリル系樹脂が好ましい。
【０００９】
ここで（メタ）アクリレートとしては、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、シクロヘキシル（メタ）アクリレート、ベンジル（メタ）アクリレート、ジメチルアミノエチル（メタ）アクリレート、ヒドロキシエチル（メタ）アクリレート、ヒドロキシプロピル（メタ）アクリレート、グリシジル（メタ）アクリレート等が例示される。
【００１０】
エチレン性不飽和カルボン酸としては、アクリル酸、メタクリル酸、クロトン酸等のモノカルボン酸が好適に用いられ、そのほか、マレイン酸、フマール酸、イタコン酸等のジカルボン酸、あるいはそれらの無水物やハーフエステルも用いることができる。これらの中では、アクリル酸とメタクリル酸が特に好ましい。
【００１１】
稀アルカリ現像型とするときは、エチレン性不飽和カルボン酸を１５〜３０重量％程度（酸価で１００〜２００ｍｇＫＯＨ／ｇ程度）共重合することが必要である。
他の共重合可能なモノマーとしては、アクリルアミド、メタクリルアミド、アクリロニトリル、メタクリロニトリル、スチレン、α−メチルスチレン、酢酸ビニル、アルキルビニルエーテル等が例示できる。
【００１２】
本発明の組成物で使用するエチレン性不飽和化合物（ｂ）（但し、１分子中にエチレン性不飽和基を１個以上含有するカルボキシル基含有アクリルウレタン系樹脂を除く。）としては、単官能モノマー、２官能モノマー、３官能以上のモノマーが挙げられる。
【００１３】
単官能モノマーとしては、２−ヒドロキシエチル（メタ）アクリレート、２−ヒドロキシプロピル（メタ）アクリレート、２−ヒドロキシブチル（メタ）アクリレート、２−フェノキシ−２−ヒドロキシプロピル（メタ）アクリレート、２−（メタ）アクリロイルオキシ−２−ヒドロキシエチルフタレート、２−（メタ）アクリロイルオキシ−２−ヒドロキシプロピルフタレート、３−クロロ−２−ヒドロキシプロピル（メタ）アクリレート、グリセリンモノ（メタ）アクリレート、２−（メタ）アクリロイルオキシエチルアシッドホスフェート、フタル酸誘導体のハーフ（メタ）アクリレート、Ｎ−メチロール（メタ）アクリルアミドが挙げられる。
【００１４】
２官能モノマーとしては、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレートが挙げられる。
【００１５】
３官能以上のモノマーとしては、トリメチロールプロパントリ（メタ）アクリレート、ペンタエリスリトールトリ（メタ）アクリレート、ジペンタエリスリトールペンタ（メタ）アクリレート、トリ（メタ）アクリロイルオキシエトキシトリメチロールプロパン、グリセリンポリグリシジルエーテルポリ（メタ）アクリレートが挙げられる。
【００１６】
エチレン性不飽和化合物（ｂ）の含有量は、ベースポリマー（ａ）１００重量部に対して、２０〜１５０重量部が好ましく、更には２５〜１２０重量部、特には３０〜１００重量部である。かかる含有量が２０重量部未満では露光時に架橋反応が起りにくく、解像度の低下や密着性の低下となり、１５０重量部を越えるとレジストの剥離時間が長くなり好ましくない。
【００１７】
又、光重合開始剤（ｃ）としては、ベンゾイン化合物、ベンゾフェノン化合物、アセトフェノン化合物、ヘキサアリールビイミダゾール化合物、チオキサントン化合物、ベンゾトリアゾール化合物、トリアジン化合物、アクリジン化合物、２−メチル−〔４−（メチルチオ）フェニル〕−２−モルフォリノ−１−プロパノン、トリブロモメチルフェニルスルホン、Ｎ−フェニルグリシン、ジフェニルジスルフィド、ジベンジル、ジアセチル、アントラキノン、ナフトキノン、ピバロインエチルエーテル、フェニルグリオキシレート、α−ヒドロキシイソブチルフェノン、ジベンゾスパロン、１−（４−イソプロピルフェニル）−２−ヒドロキシ−２−メチル−１−プロパノンが挙げられ、これらの１種類又は２種類以上が用いられる。
【００１８】
ベンゾイン化合物としては、ベンゾインメチルエーテル、ベンゾインエチルエーテル、ベンゾインイソプロピルエーテル、ベンゾインｎ−ブチルエーテル、ベンゾインフェニルエーテルが挙げられる。
【００１９】
ベンゾフェノン化合物としては、３，３’−ジメチル−４−メトキシベンゾフェノン、ベンゾフェノン、ｐ，ｐ’−ビス（ジメチルアミノ）ベンゾフェノン、ｐ，ｐ’−ビス（ジエチルアミノ）ベンゾフェノンが挙げられる。
【００２０】
アセトフェノン化合物としては、１，１−ジクロロアセトフェノン、ｐ−ｔ−ブチルジクロロアセトフェノン、２，２−ジエトキシアセトフェノン、２，２−ジメトキシ−２−フェニルアセトフェノン、２，２−ジクロロ−４−フェノキシアセトフェノンが挙げられる。
【００２１】
ヘキサアリールビイミダゾール化合物としては、２，２’−ビス（ｏ−クロロフェニル）−４，５，４’，５’−テトラフェニル−１，２’−ビイミダゾール、２，２’−ビス（ｏ−クロロフェニル）−４，５，４’，５’−テトラフェニル−１，１’−ビイミダゾール、２，２’−ビス（ｏ−フルオロフェニル）−４，５，４’，５’−テトラフェニル−１，１’−ビイミダゾール、２，２’−ビス（ｏ−メトキシフェニル）−４，５，４’，５’−テトラフェニル−１，１’−ビイミダゾール、２，２’−ビス（ｐ−メトキシフェニル）−４，５，４’，５’−テトラフェニル−１，１’−ビイミダゾール、２，４，２’，４’−ビス［ビ（ｐ−メトキシフェニル）］−５，５’−ジフェニル−１，１’−ビイミダゾール、２，２’−ビス（２，４−ジメトキシフェニル）−４，５，４’，５’−ジフェニル−１，１’−ビイミダゾール、２，２’−ビス（ｐ−メチルチオフェニル）−４，５，４’，５’−ジフェニル−１，１’−ビイミダゾール、ビス（２，４，５−トリフェニル）−１，１’−ビイミダゾール等が挙げられ、更には特公昭４５−３７３７７号公報に開示される１，２’−、１，４’−、２，４’−で共有結合している該化合物の互変異性体を用いることもできる。
上記の中でも２，２’−ビス（ｏ−クロロフェニル）−４，５，４’，５’−テトラフェニル−１，２’−ビイミダゾールが好適に用いられる。
【００２２】
チオキサントン化合物としては、２−クロロチオキサントン、２−メチルチオキサントン、２，４−ジエチルチオキサントンが挙げられる。
【００２３】
ベンゾトリアゾール化合物としては、１，２，３−ベンゾトリアゾール、１−クロロ−１，２，３−ベンゾトリアゾール、４−カルボキシ−１，２，３−ベンゾトリアゾール、５−カルボキシ−１，２，３−ベンゾトリアゾール、ビス（Ｎ−２−エチルヘキシル）アミノメチレン−１，２，３−ベンゾトリアゾール、ビス（Ｎ−２−エチルヘキシル）アミノメチレン−１，２，３−トリルトリアゾール、ビス（Ｎ−２−ヒドロキシエチル）アミノメチレン−１，２，３−ベンゾトリアゾールが挙げられる。
【００２４】
トリアジン化合物としては、２，４，６−トリス（トリクロロメチル）−ｓ−トリアジン、２−フェニル−４，６−ビス（トリクロロメチル）−ｓ−トリアジン、２−メチル−４，６−ビス（トリクロロメチル）−ｓ−トリアジン、２−ｎ−プロピル−４，６−ビス（トリクロロメチル）−ｓ−トリアジン、２−（ｐ−クロロフェニル）−４，６−ビス（トリクロロメチル）−ｓ−トリアジン、２−（ｐ−トリル）−４，６−ビス（トリクロロメチル）−ｓ−トリアジン、２，４−ビス（トリクロロメチル）−４’−メトキシフェニル−ｓ−トリアジン、２−（４−メトキシ−ナフト−１−イル）−４，６−ビス（トリクロロメチル）−ｓ−トリアジン、２−（４−エトキシ−ナフト−１−イル）−４，６−ビス（トリクロロメチル）−ｓ−トリアジン、２−［４−（２−エトキシエチル）−ナフト−１−イル］−４，６−ビス（トリクロロメチル）−ｓ−トリアジン、２−（４，７−ジメトキシ−ナフト−１−イル）−４，６−ビス（トリクロロメチル）−ｓ−トリアジン、２−（アセナフト−５−イル）−４，６−ビス（トリクロロメチル）−ｓ−トリアジン、２−（２’，４’−ジクロロフェニル）−４，６−ビス（トリクロロメチル）−ｓ−トリアジン、２−ｎ−ノニル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−ｐ−メチルスチリル−４，６−ビス（トリクロロメチル）−ｓ−トリアジン、２−ｐ−メトキシスチリル−４，６−ビス（トリクロロメチル）−ｓ−トリアジンが挙げられる。
【００２５】
アクリジン化合物としては２−メチル−［４−（メチルチオ）フェニル］−２−モルフォリノ−１−プロルパノンアクリジン、９−フェニルアクリジンが挙げられる。
上記の中でも、解像度、現像密着力の点でヘキサアリールビイミダゾール化合物が好ましく、特に、２，２’−ビス（ｏ−クロロフェニル）−４，５，４’，５’−テトラフェニル−１，２’−ビイミダゾールが好ましい。
【００２６】
光重合開始剤（ｃ）の含有量は、ベースポリマー（ａ）１００重量部に対して、０．１〜３０重量部、好ましくは０．５〜２５重量部、更に好ましくは１〜２０重量部である。かかる含有量が０．１重量部未満では充分な内部硬化が得られるまでの露光量が増大することとなり、３０重量部を越えると（Ｃ）を組成物中に均一に溶解することが困難となり好ましくない。
【００２７】
本発明においては、更にカルボン酸変性ポリカプロラクトンジオール化合物（ｄ）を含有させることが大きな特徴であり、かかるカルボン酸変性ポリカプロラクトンジオール化合物（ｄ）は、分子量が５００以下のカルボキシル基含有ジオール化合物にε-カプロラクトンを開環付加反応させることにより得ることができる。
カルボキシル基含有ジオールとしては酒石酸、ジヒドロキシメチル酢酸、ビス（ｐ−ヒドロキシフェニル）酢酸、２，２−ビス（ヒドロキシメチル）プロピオン酸、２，２−ビス（ヒドロキシエチル）プロピオン酸、２，２−ビス（ヒドロキシプロピル）プロピオン酸、２，２−ビス（ヒドロキシメチル）酪酸、４，４−ビス（ｐ−ヒドロキシフェニル）ペンタン酸、２，４−ジヒドロキシ安息香酸、３，５−ジヒドロキシ安息香酸、ホモゲンチジン酸等が挙げられ、好適には２，２−ビス（ヒドロキシメチル）酪酸、２，２−ビス（ヒドロキシメチル）プロピオン酸、２，２−ビス（ヒドロキシエチル）プロピオン酸、２，２−ビス（ヒドロキシプロピル）プロピオン酸が用いられる。
【００２８】
（ｄ）として具体的には下記一般式（１）〜（６）で示されるものが挙げられるが、特に一般式（１）〜（３）のものが好ましく、特には（１）が好ましい。
【００２９】
0004563598.tif 000002
【００３０】
0004563598.tif 000003
【００３１】
0004563598.tif 000004
【００３２】
0004563598.tif 000005
0004563598.tif 000006
【００３３】
0004563598.tif 000007
【００３４】
0004563598.tif 000008
【００３５】
上記一般式（１）〜（６）において、Ｒ1はＨ、ＣＨ3、ＣＨ2ＣＨ3のいずれかを、Ｒ2、Ｒ3はＣＨ2、ＣＨ2ＣＨ2、Ｃ6Ｈ4のいずれかを、ｍは０〜３の整数を示す。
更に一般式（１）〜（３）におけるｎは、１〜５０の整数、より好ましくは１〜３０の整数、特に好ましくは２〜２０の整数で、かかるｎが０の時は、ＤＦＲとして保存した時に感光性樹脂組成物中にゲルが発生したり、結晶が析出して保存安定性を損うことがあり、５０を越えて付加した際はレジスト剥離性が不足する。また、一般式（４）〜（６）におけるｎは、１〜２５の整数、より好ましくは１〜１５の整数、特に好ましくは１〜１０の整数で、かかるｎが０の時あるいは２５を越えて付加した際は上記一般式（１）〜（３）の場合と同様の欠点が発生する。
【００３６】
かかる化合物（ｄ）の酸価は１０〜５００ｍｇＫＯＨ／ｇが好ましく、更には１０〜２５０ｍｇＫＯＨ／ｇであり、水酸基価は３０〜５００ｍｇＫＯＨ／ｇが好ましく、更には４５〜２５０ｍｇＫＯＨ／ｇである。酸価が１０ｍｇＫＯＨ／ｇ未満ではレジスト剥離性が劣る場合があり、５００ｍｇＫＯＨ／ｇを越えると耐現像性が劣ることがあり好ましくない。水酸基価が３０ｍｇＫＯＨ／ｇ未満では剥離性が劣る場合があり、５００ｍｇＫＯＨ／ｇを越えるとＤＦＲとした時、保存安定性が劣ることがあり好ましくない。
かかる（ｄ）の市販品として具体的には、ダイセル化学工業社製『Ｐｌａｃｃｅｌ  ２０５ＢＡ』、『Ｐｌａｃｃｅｌ  ２１０ＢＡ』、『Ｐｌａｃｃｅｌ  ２２０ＢＡ』等が挙げられる。
【００３７】
かかるカルボン酸変性ポリカプロラクトンジオール化合物（ｄ）の含有量はベースポリマー（ａ）１００重量部に対して０．５〜３０重量部であることが好ましく、更には１〜２０重量部、特には２〜１５重量部であることが好ましい。該含有量が０．５重量部未満ではレジスト剥離性更には現像密着力が得られず、また３０重量部を越えると逆に現像性が上がりすぎ現像密着力が不足し好ましくない。
【００３８】
更に本発明では、前記（ａ）〜（ｄ）以外に現像密着力の向上のため光発色染料（ｅ）が併用されることが多い。光発色染料（ｅ）として、ビス（４−Ｎ，Ｎ−ジエチルアミノ−ｏ−トリル）メチレンチオフェニルメタン、ビス（４−Ｎ，Ｎ−ジエチルアミノ−ｏ−トリル）ベンジルチオフェニルメタン、トリス（４−ジメチルアミノフェニル）メタン［ロイコクリスタルバイオレット］、トリス（４−ジエチルアミノ−２−メチルフェニル）メタン、ロイコマラカイトグリーン、ロイコアニリン、ロイコメチルバイオレット等が例示され、特にトリス（４−ジメチルアミノフェニル）メタン［ロイコクリスタルバイオレット］、ロイコマラカイトグリーンの併用が有利である。しかも光重合開始剤（ｃ）として２，２’−ビス（ｏ−クロロフェニル）−４，５，４’，５’−テトラフェニル−１，２’−ビイミダゾールを（ｃ）全体の２０重量％以上含有する系にかかる光発色染料（ｅ）を併用するとより高い現像密着力が得られる。
【００３９】
光発色染料（ｅ）の含有量はベースポリマー（ａ）１００重量部に対して０．０５〜５重量部であることが好ましく、更には０．１〜３重量部であることが好ましい。
該含有量が０．０５重量部未満では現像密着力の向上効果が得られず、また、５重量部を越えると組成物中への均一溶解性が低下する。
【００４０】
本発明の感光性樹脂組成物は、更に溶剤、熱重合禁止剤、可塑剤、色素、変色剤、密着付与剤、表面張力改質剤、安定剤、連鎖移動剤、消泡剤、難燃剤等を適宜添加することもできる。
【００４１】
かかる添加剤の中で例えば、熱重合禁止剤は感光性樹脂組成物の熱的な重合又は経時的な重合を防止するために添加するもので、ｐ−メトキシフェノール、ヒドロキノン、ｔ−ブチルカテコール、ピロガロール、２−ヒドロキシベンゾフェノン、４−メトキシ−２−ヒドロキシベンゾフェノン、塩化第一銅、フェノチアジン、クロラニル、ナフチルアミン、β−ナフトール、２，６−ジ−ｔ−ブチル−ｐ−クレゾール、ニトロベンゼン、ピクリン酸、ｐ−トルイジン等が挙げられる。
【００４２】
可塑剤は膜物性をコントロールするために添加するもので、例えばジブチルフタレート、ジヘプチルフタレート、ジオクチルフタレート、ジアリルフタレート等のフタル酸エステル類；トリエチレングリコールジアセテート、テトラエチレングリコールジアセテート等のグリコールエステル類；トリクレジルホスフェート、トリフェニルホスフェート等のリン酸エステル類；ｐ−トルエンスルホンアミド、ベンゼンスルホンアミド、Ｎ−ｎ−ブチルアセトアミド等のアミド類；ジイソブチルアジペート、ジオクチルアジペート、ジメチルセバケート、ジオクチルアゼレート、ジブチルマレート等の脂肪族二塩基酸エステル類；クエン酸トリエチル、クエン酸トリブチル、グリセリントリアセチルエステル、ラウリン酸ブチル、４，５−ジエポキシシクロヘキサン−１，２−ジカルボン酸ジオクチル、ポリエチレングリコール、ポリプロピレングリコール等のグリコール類等が挙げられる。
【００４３】
色素としては、例えば、ブリリアントグリーン、エオシン、エチルバイオレット、エリスロシンＢ、メチルグリーン、クリスタルバイオレット、ベイシックフクシン、フェノールフタレイン、１，３−ジフェニルトリアジン、アリザリンレッドＳ、チモールフタレイン、メチルバイオレット２Ｂ、キナルジンレッド、ローズベンガル、メタニルイエロー、チモールスルホフタレイン、キシレノールブルー、メチルオレンジ、オレンジIV、ジフェニルチオカルバゾン、２，７−ジクロロフルオレセイン、パラメチルレッド、コンゴーレッド、ベンゾプルプリン４Ｂ、α−ナフチルレッド、ナイルブルーＡ、フェナセタリン、メチルバイオレット、マラカイトグリーン、パラフクシン、オイルブルー＃６０３、ビクトリアピュアブルーＢＯＨ、スピロンブルーＧＮ、ローダミン６Ｇ等が挙げられる。
【００４４】
変色剤は、露光により可視像を与えることができるように感光性樹脂組成物中に添加され、具体例として前記色素の他にジフェニルアミン、ジベンジルアニリン、トリフェニルアミン、ジエチルアニリン、ジフェニル−ｐ−フェニレンジアミン、ｐ−トルイジン、４、４′−ビフェニルジアミン、ｏ−クロロアニリン、等が挙げられる。
【００４５】
密着促進剤としては、例えばベンズイミダゾール、ベンズチアゾール、ベンズオキソゾール、ベンズトリアゾール、２−メルカプトベンズチアゾール、２−メルカプトベンズイミダゾール等が挙げられる。
【００４６】
本発明の感光性樹脂組成物はポリエステルフィルム、ポリプロピレンフィルム、ポリスチレンフィルムなどのベースフィルム面に塗工された後、その塗工面の上からポリエチレンフィルム、ポリビニルアルコール系フィルム、ポリエステルフィルムなどの保護フィルムを被覆してＤＦＲを製造することにより実用化されることが多いが、ディップコート法、フローコート法、スクリーン印刷法等により被処理体上に直接塗工することもできる。
【００４７】
次に上記ＤＦＲを用いてプリント配線基板製造のためのレジストパターンを形成する方法を説明する。
ＤＦＲによってレジストパターンを形成させるには、ベースフィルム及び保護フィルムと感光性樹脂組成物層との接着力を比較し、接着力の低い方のフィルムを剥離し、感光性樹脂組成物層を銅板に貼り付けた後、他方のフィルム上にパターンマスクを密着させて露光する。感光性樹脂組成物が粘着性を有しないときは、前記他方のフィルムを剥離してからパターンマスクを感光性樹脂組成物層に直接接触させて露光することもできる。
露光は通常紫外線照射により行い、その際の光源としては、高圧水銀灯、超高圧水銀灯、カーボンアーク灯、キセノン灯、メタルハライドランプ、ケミカルランプなどが用いられる。紫外線照射後は、必要に応じ加熱を行って、硬化の完全を図ることもできる。
露光後は、レジスト上のフィルムを剥離除去してから現像を行う。
本発明の感光性樹脂組成物は希アルカリ現像型であるので、露光後の現像には、炭酸ナトリウム、炭酸カリウムなどのアルカリの０．１〜２重量％程度の水溶液を用いればよい。
【００４８】
上記ＤＦＲは、ＰＤＰの電極形成、金属の精密加工、リードフレーム製造等にも用いられ、特にＰＤＰの電極形成用のエッチングレジストとして非常に有用であり、かかる方法について以下説明する。
まず、基板としてＩＴＯの付いたガラス基板を用いる以外は上記と同様に基板にＤＦＲを貼付した後、露光、現像して、レジストパターンを形成させる。
【００４９】
次にエッチングを行う。エッチングは、通常塩化第二銅−塩酸水溶液や塩化第二鉄−塩酸水溶液等の酸性エッチング液を用いて常法に従ってエッチングを行う。
【００５０】
エッチング工程の後、残っている硬化レジストの剥離を行う。本発明では、比較的低濃度のアルカリで硬化レジストの剥離ができる点が特徴で、かかるアルカリとしては、水酸化ナトリウム、水酸化カリウム等の０．１〜５重量％、好ましくは０．５〜２重量％の水溶液が用いられる。かかる濃度が０．１重量％未満では、剥離効果がすぐ減少するので、剥離液が多量に必要となり、５重量％を越えるとＩＴＯ膜やガラスへの影響が懸念され好ましくない。また、剥離時間もできるだけ短いことが要求され、通常上記の剥離液がスプレーで０．１〜１ＭＰａ程度でスプレーされるが、この場合のスプレー開始から剥離が終るまでの時間は３０秒未満が好ましい。
次いで、十分に水洗浄を行った後、乾燥される。
【００５１】
かくして、ＰＤＰ用前面基板上にＩＴＯ電極が形成されて、その後、背面基材との間にガスを封入後、接合されてＰＤＰとして実用に供されるのである。
【００５２】
【実施例】
以下、実施例を挙げて本発明を具体的に説明する。
なお、例中「部」、「％」とあるのは、断りのない限り重量基準を意味する。
実施例１
（感光性樹脂組成物の調製）
下記の如きベースポリマー（ａ）、エチレン性不飽和化合物（ｂ）、光重合開始剤（ｃ）、カルボン酸変性ポリカプロラクトンジオール化合物（ｄ）、及びその他の添加剤を混合して感光性樹脂組成物を調製した。
【００５３】
ベースポリマー（ａ）
・メチルメタクリレート／ｎ−ブチルメタクリレート／
２−エチルヘキシルアクリレート／メタクリル酸の共
重合割合が重量基準で５０／１０／１５／２５である
共重合体（重量平均分子量３８，０００、酸価１６２．
８ｍｇＫＯＨ／ｇ、ガラス転移点６６．１℃）          １００．０部
【００５４】
エチレン性不飽和化合物（ｂ）
・エチレンオキサイド変性ビスフェノールＡ型              ６０．０部
ジメタクリレート
・２−アクリロイロキシエチル−２−ヒドロキシ            ２０．０部
エチルフタル酸
【００５５】
光重合開始剤（ｃ）
・ｐ，ｐ’−ビス（ジエチルアミノ）ベンゾフェノン          ０．１部
・２，２’−ビス（ｏ−クロロフェニル）−                  ０．９部
４，４’，５，５’−テトラフェニル１−２’
−ビイミダゾール
【００５６】
カルボン酸変性ポリカプロラクトンジオール化合物（ｄ）
・ダイセル工業社製『Ｐｌａｃｃｅｌ  ２０５ＢＡ』        １０．０部
（２，２−ビス（ヒドロキシメチル）酪酸とε-カプロ
ラクトンの開環付加反応生成物、水酸基価２２３ｍｇ
ＫＯＨ／ｇ、酸価１１０ｍｇＫＯＨ／ｇ）
【００５７】
その他の添加剤
・マラカイトグリーン                                      ０．１部
・メチルエチルケトン                                  ２００．０部
【００５８】
上記の組成物について以下の手順でレジスト剥離性、現像密着力、解像度、感度、最小現像時間の評価を行うに先立ち該組成物を用いてＤＦＲを作製した。
上記の組成物を、ギャップ６ミルのアプリケーターを用いて厚さ２０μｍのポリエステルフイルム上に塗工し、室温で１分３０秒放置した後、６０℃、９０℃、１１０℃のオーブンでそれぞれ２分間ずつ乾燥し、更にその上に保護フィルムとしてポリエチレンフィルムを積層して、レジスト厚３０μｍのフォトレジストフィルムとした。
【００５９】
[レジスト剥離性]
フォトレジストフィルムの保護フィルムを剥離した後、オーブンで６０℃に予熱したＩＴＯ付きガラス基材（２００ｍｍ×２００ｍｍ×２ｍｍ）上に、ラミネートロール温度１００℃、ラミネートロール圧０．３ＭＰａ、ラミネート速度１．５ｍ／ｍｉｎにて感光性樹脂組成物層をラミネートし、次にＩＴＯ全面にＬ／Ｓ（ライン／スペース）＝６０μｍ／６０μｍが形成できるようにラインパターンマスクをポリエステルフィルム上に真空密着させて、３ｋｗ超高圧水銀灯（オーク製作所製『ＨＭＷ−５３２Ｄ』）でストーファー２１段ステップタブレットの７段相当量の露光量で露光した。その後ポリエステルフィルムを剥離し、３０℃の１％炭酸ナトリウム水溶液で、最小現像時間の１．５倍の時間で現像し、水洗、乾燥を行って、Ｌ／Ｓ＝６０μｍ／６０μｍのレジストを形成させた。
上記のレジストを塩化第２鉄（４５℃、４２゜Ｂｅ）でエッチングし、その後、１％水酸化ナトリウム水溶液を３０℃、０．２ＭＰａの圧力でスプレーして、レジスト層の剥離を行った。この時剥離液のスプレー開始から剥離が終わるまでの時間を測定し以下の様に判定した。
○・・・３０秒未満
△・・・３０秒以上４０秒未満
×・・・４０秒以上
尚、最小現像時間は別途上記と同様に感光性樹脂組成物層をラミネートした後、ポリエステルフィルムを剥離し、１％炭酸ナトリウム水溶液を３０℃、スプレー圧０．１ＭＰａで、レジストに液をスプレーして現像し、スプレー開始からレジストが溶解し基材表面が露出するまでの時間（最小現像時間）測定して求めた。
【００６０】
[現像密着力]
上記と同様に感光性樹脂組成物層をラミネートした後、ライン／スペース＝ライン／４００、ライン：５〜５０μｍで５μｍ毎に、５０〜１２０μで１０μｍ毎に設計したパターンマスクを真空密着させて、同様に露光、現像してレジスト画像が乱れていない最小マスクライン幅（μｍ）を調べた。
【００６１】
［解像度］
上記と同様に感光性樹脂組成物層をラミネートした後、ライン／スペース＝４００／スペース、スペース：５〜５０μｍで５μｍ毎に、５０〜１２０μｍで１０μｍ毎に設計したパターンマスクを真空密着させて、同様に露光、現像して、レジスト画像が解像されている最小マスクライン幅（μｍ）を調べ、その時のアスペクト比（レジスト厚／最小ライン幅）も算出した。
【００６２】
［感度］
上記と同様に感光性樹脂組成物層をラミネートした後、ストーファー２１段ステップタブレットを真空密着させ、同様に露光した。その後３０℃の１％炭酸ナトリウム水溶液を用いてスプレー圧０．１ＭＰａで、最小現像時間の１．５倍の時間で現像しステップタブレット７段が残る露光量（ｍＪ／ｃｍ2）を求めた。
【００６３】
実施例２
下記の如き成分の感光性樹脂組成物を調製した以外は実施例１と同様に行い、同様の評価を行った。
（感光性樹脂組成物の調製）
ベースポリマー（ａ）
・メチルメタクリレート／ｎ−ブチルメタクリレート／
２−エチルヘキシルアクリレート／メタクリル酸の共
重合割合が重量基準で５０／１０／１５／２５である
共重合体（重量平均分子量３２，０００、酸価１６２．
７ｍｇＫＯＨ／ｇ、ガラス転移点６６．１℃）        １００．０  部
【００６４】
エチレン性不飽和化合物（ｂ）
・エチレンオキサイド変性ビスフェノールＡ型            ５０．０  部
ジメタクリレート
・２−アクリロイロキシエチル−２−ヒドロキ            １５．０  部
シエチルフタル酸
【００６５】
光重合開始剤（ｃ）
・ｐ，ｐ′−ビス（ジエチルアミノ）ベンゾフェノン        ０．１５部
・２，２’−ビス（ｏ−クロロフェニル）−                ５．５  部
４，４’，５，５’−テトラフェニル１−２’
−ビイミダゾール
【００６６】
カルボン酸変性ポリカプロラクトンジオール化合物（ｄ）
・ダイセル化学工業社製『Ｐｌａｃｃｅｌ  ２１０ＢＡ』  １０．０  部
（２，２−ビス（ヒドロキシメチル）酪酸とε-カプロ
ラクトンの開環付加反応生成物、水酸基価１１０ｍｇ
ＫＯＨ／ｇ、酸価２８ｍｇＫＯＨ／ｇ）
【００６７】
光発色性染料（ｅ）
・ロイコクリスタルバイオレット                          ０．３５部
【００６８】
その他の添加剤
・マラカイトグリーン                                    ０．１  部
・メチルエチルケトン                                １７５．０  部
【００６９】
実施例３
実施例１のダイセル化学工業社製『Ｐｌａｃｃｅｌ  ２０５ＢＡ』（ｄ）に替えてダイセル化学工業社製『Ｐｌａｃｃｅｌ  ２２０ＢＡ』（２，２−ビス（ヒドロキシメチル）酪酸とε-カプロラクトンの開環付加反応生成物、水酸基価５６ｍｇＫＯＨ／ｇ、酸価２８ｍｇＫＯＨ／ｇ）を用いた以外は同様に実験し、同様に評価した。
【００７０】
実施例４
実施例１の（ａ）をメチルメタクリレート／ｎ−ブチルアクリレート／スチレン／メタクリル酸の共重合体〔重量平均分子量４２０００、共重合重量比が４０／２５／１２／２３、酸価１４９．８ｍｇＫＯＨ／ｇ、ガラス転移温度５６．２℃〕（ａ）に替えた以外は同様に実験し同様に評価した。
【００７１】
実施例５
実施例１において、（ｄ）の添加量を２０部に変更した以外は同様に実験し同様に評価した。
【００７２】
実施例６
実施例２において、（ｅ）をロイコマラカイトグリーンに替えた以外は同様に実験し同様に評価した。
【００７３】
比較例１
実施例１において、カルボン酸変性ポリカプロラクトンジオール化合物（ｄ）を除いた以外は同様に行って感光性樹脂組成物を得て同様に評価を行った。
実施例、比較例の評価を表１に示す。
【００７４】
〔表１〕
0004563598.tif 000009
【００７５】
【発明の効果】
本発明の感光性樹脂組成物は、酸価５０〜２５０ｍｇＫＯＨ／ｇのベースポリマー（ａ）、エチレン性不飽和化合物（ｂ）（但し、１分子中にエチレン性不飽和基を１個以上含有するカルボキシル基含有アクリルウレタン系樹脂を除く。）、光重合開始剤（ｃ）及びカルボン酸変性ポリカプロラクトンジオール化合物（ｄ）を含有してなるため、レジストの剥離性、解像度、現像密着力に非常に優れており、ＰＤＰ等のガラス基材上に電極を形成する等のパターン形成用途に非常に有用である。